FR 2001858 A1 19691003 FR 6903148 A 19690211 La présente invention a pour objet des matières, à base de polymères synthétiques, présentant ulule sélectivité spcifique à 1' égard de la lumière; elle concerne plus précisément des ratières colorées transparentes, à base de polymères thermoplastiques sq1 thétiques, douées de propriétés qui les rendent particulièrement aptes à être utilisées sous la forme de pellicules, plaques, etc0 pour les installations de protection et forceries de cultures horticoles, floralesi et fruitières. La demanderesse, dans une demande de brevet antérieure, a de'jà décrit des matières colorées transparentes, à base de polymères synthétiques, en général, ainsi que leur emploi sous la forme de plaques, pellicules, etc. pour les installations de protection et forceries de cultures horticoles, florales et fruitières. En poursuivant ses recherches, la demanderesse a pu découvrir l'influence déterminante exercée sur les caractéristiques agronomiques par la qualité et la quantité des colorants employés, -et quelquefois, même par la présence ou l'absence-de composés susceptibles d'influencer l'absorption de la lumière dans le proche ultra-violet, par le fait que des matières dont les spectres d'absorption sont proches les uns des autres se sont, de façon surprenante, révélées capables d'exercer des effets agronomiques différant, quantitativement et qualitativement, de façon significative. La présente invention a pour objet des matières thermoplastiques synthétiques, sous la forme de plaques ou de pellicules transparentes ou translucides présentant des propriétés optiques particulières qui les rendent particulièrement aptes à se substituer au verre dans des applications relevant du domaine de la protection et du forçage de cultures horticoles, florales et fruitières. La présente invention a également pour objet un perfectionnement au procédé de protection et de forçage de cultures horticoles, florales et fruitières, grâce à l'emploi de matières thermoplastiques, synthétiques, à base de polymères thermoplastiques synthétiques, sous la forme de pellicules, plaques, etc., douées d'un pouvor sélectif spécifique à l'égard de la lumière. La présente invention se rapporte en outre aux matières thermoplastiques synthétiques, transparentes ou translucides, contenant notamment 1) Une matière polymère thermoplastique, transformable aisément en pellicules, plaques, etc., telle que par exemple : chlorure de poly vinyle, polyéthylène, polypropylène, polyméthylmétacrylate, copolymères éthylène-acétate de vinyle, polyamides, etc. Ces matières thermoplastiques peuvent être utilisées seules ou en combinaison entre elles 2) une composition de stabilisation, contre l'action de la chaleur et de la lumière, composée de stabilisants de baryum, cadmium, plomb, zinc, étain, magnésium, éventuellement en combinaison entre eu:-t 3) de préférence, mais non nécessairement, une composition de costabilisation, contre l'action de la chaleur et de la lumière, composée de une ou plusieurs substances organiques dont la molécule comporte au moins un groupe époxy, tel que par exemple les esters époxy supérieurs contenant de 22 à 150 atomes de carbone ; 4) de préférence, mais non nécessairement, des composés suscepti cules d'absorber les radiations ultra-violettes, à base, en général de benzophénones ou de triazols simpIes ou substitués, éventuellement en combinaison avec un agent de bleuissement, ou de blanchiment ou de décoloration optiques tels que ceux connus de l'homme de l'art ; 5) de préférence, mais non nécessairement une composition plastifiante formée de un ou plusieurs plastifiants appartenant à la série phtalique dont le nombre d'atomes de carbone de la chaine alcoyle soit compris entre 4 et 13, éventuellement additionnée de substances anti-oxydantes tels que phénol substitués,seuls ou com binés a des polyalcools, également en combinaison avec des plastifiants d'un type différent de celui des esters phtaliques, tels -que par exemple : a) adipates d'alcoyle de nombre d'atomes de carbone dans la chaîne alcoyle compris entre 4 et 13, b) sébacates d'alcoyle de nombre d'atomes de carbone dans la channe alcoyle compris entre 4 et 13, c) azélate d'alcoyle de nombre d'atomes de -carbone dans la chaîne alcoyle compris entre 4 et 13, d) phosphates ou phosphites d'alcoyle ou d'aryle, phqsphites de polymères e) hydrocarbures aromatiques alcoylés, tels que dodécyltenzène, etc f) paraffines chlorées ou sulfonées 6) de préférence, mais non nécessair-ement, une composition lubrifiante contenant un ou plusieurs des composés suivants - acides aliphatiques supérieurs (contenant--dé 12 à 24 atomes de carbone) tel que par exemple- acide stéarique, laurique,palmiti- que, myristique ou leurs sels de plomb, calcium, zinC, cadmium, baryum. - cire de paraffines - cires de polyamides - polyéthylènes de poids aoléculaire bas - huiles de silicone - huiles minérales lubrifiantes - alcools aliphatiques supérieurs contenant de 12 à 24 atomes de carbone et conformément à la présente invention, un ou plusieurs colorants conventionnels, dont les types et les quantités sont tels que les matières thermoplastiques, façonnées sous forme de pellicules, plaques, etc., présentant un spectre d'absorption caractérisé par un pourcentage d'absorption maximum (pourcentage de transmission mini au au moins compris entre 3800 et 5900 A. Plus précisément, conviennent tout particulièrement les matières présentant un pourcentage de transmission minimum dans les zones du spectre suivantes s ê - de 4100 à 4500 A - de 4900 à 5400 o - de 5250 à 5750 A et, de préférence, mais non nécessairement, un pourcentage de trans mizgion naximum supérieur à 50 % dans la zone du spectre comprise entre 6300 et 6600 A et supérieur à 70 % dans la zone du spectre comprise entre 6600 et 7500 A. D'autres buts et avantages de la présente invention apparai- tront à la lecture de la description et des exemples suivants, donnés à titreenon limitatifs, dans lesquels sont présentés un certain nombre de colorants, dont l'emploi est particulièrement avantageux dans le cadre de la présente invention. Dans le cas de la préparation de matières dont le pourcentage de transmission doit être minimum dans la zone du spectre comprise o entre 4100 et 4500 A, les colorants azoïques obtenus à partir d' acétylacétoarylide et de pyrazolone se sont révélés être dtun intérêt particulier. Dans le cas de matières devant présenter un pourcentage de transmission minimum dans la zone du spectre comprise entre 4900 et 5400 des colorants azoïques de haut poids moléculaire se sont révélés etre particulièrement convenables. Enfin, pour des matières présentant un pourcentage de transmission minimum entre 5250 et 5750 A, des colorants de cuve obtenus à partir de thioindigo se sont révélés être particulièrement appropriés. La quantité do colorant employé varie considérablement suivant les caractéristiques optiques que l'on désire conférer aux matières polyméres -sous la forme de pellicules ou de plaques. Plus particulièrement, pour des matières de pourcentage de transmission total minimum de 20 - 40 - 60 % dans les zones du spectre de o 4100 à 4500 A o 4900 à 5400A o 5250 à 5750 A, on utilise des quantités de colorant précité variant respectivement entre 0,01 et 0,2 (4100 - 4500 A) 0,01 et 0,5 (4900 - 5400 Aô) 0,01 et 1 (5250 - 5750 A) parties en poids pour 100 parties de polymère. La composition quantitative des matières polymères suivant la présente invention varie en fonction de l'additif des points 2 à 6 précités employé. On a obtenu des résultats très satisfaisants à l'aide des matières polymères colorées transparentes, sous forme de pellicules contenant pour 100 parties en poids de polymère thermoplastique Syn-- thétique, respectivement 0,5 à 10 parties de composition de stabilisation à la chaleur et à la lumière 0 à. 30 parties de composition de co-stabilisation à la chaleur et à la lumière 0 à 2 parties de composés susceptibles d'absorber les rayons ultra-violets 0 à 100 parties de composition plastifiante 0 à 5 parties de composition lubrifiante 0,00001 à 5 parties de colorant. A titre d'exemple non limitatif, la composition quantitative et qualitative d'une matière conforme à la présente invention est indiquée ci-dessous - homopolymère de chlorure de vinyle préparé par polymérisation en suspension, vendu sous la dénomination SICRON 548 de la demanderesse ........................ 100 parties en poids - stabilisant thermique baryum cadmium (Ba/Cd = 1/2) ......... 3 parties en poids - huile de soja époxydée - 5 parties en poids - hydroxy-2 métoxy-4 benzophénone 0,25 partie en poids - dioctyl-phtalate (avec 0,2 % de bisphénol A) 0. 50- parties en poids - phosphate de tricrésyl 0 10 parties en poids - acide stéarique 0 0,5 partie en poids - colorant ...................... 31 partie en poids Les matières polymères suivant l'invention, contenant le polymère thermoplastique synthétique en mélange avec les additifs des points 2 à 6 précités, peuvent être transformées en pellicules et plaques en opérant suivant les méthodes connues des techniques de transformation de matières plastiques.Par exemple, des pellicules colorées à base de matières polymères suivant l'invention sont préparées par extrusion de granules ou de poudres (mélanges secs), constitués du polymère synthétique, (éventuellement partiellement gélifiés) avec les additifs des points 2 a 6 mentionnés. Ce mélange (mélange sec), aussi bien sous la forme de poudres que de granules, est obtenu en mélangeant tout d'abord à froid, puis ss une température de l'ordre de 120 C, le polymère aux additifs. Le mélange ainsi obtenu est transformé en une masse homogène, à une température variant entre 1200C et 1800C (gélification) puis est ensuite amené à un granulateur, par exemple formé d'une machine à extruder pourvue dune crépine, comportant une lame de coupe rotative, placée à l'extrémité de la tête d'extrusion de la machine à extruder elle-même. Les granules ainsi obtenus sont ensuite transformés en pellicules ou plaques dans des extrudeuses dont les tettes conviennent aux applications envisagées pour ces pellicules ou plaques. Les matières plastiques suivant l'invention, aussi bien sous la forme de pellicules plastiques que sous la forme de plaques rigides ou plastiques, montrent par comparaison avec le verre une meilleure résistance aux chocs, un poids spécifique inférieur, et permettent un coût d'investissement plus faible dû à ce qu'il est possible d'employer des structures plus économiques. Les matières plastiques suivant l'invention sont en outre caractérisées, sous la forme de pellicules plastiques de chlorure de polyvinyle, par les propriétés mécaniques suivantes : - module : (ASTM D 882) supérieur à 0,3 et de préférence compris entre 0,7 et 1,5 kg/mm2 - charge de rupture : (ASTM) supérieure à 0,7 et de préférence comprise entre 2 et 3 kg/mm2 - allongement à la rupture (%) : longitudinalement (ASTM D 882): supérieur à 100 % mais de pr6fe- rence compris entre 250 et 400 % - résistance à la déchirure (ASTM D 689) : - longitudinalement supérieure à 2000, et de préférence comprise entre 4000 et 8000 g/mm - transversalement supérieure à 2000, et de préférence comprise entre 3500 et 8000 g/mm - stabilité thermique statique : non modifiée après 200 mn à 170 C - stabilité à la lumière (Waether-Ometer) (E 42/66) : non modifiée après 1 000 heures. Sous la forme de plaques, les matières suivant la présente invention sont caractérisées par les propriétés mécaniques suivantes : - charge de rupture : (ASTM D 638) supérieure à 2 et de préférence comprise entre 3 et 7 kg/mm2 - résistance Izod à 230C (ASTM D 256) supérieure à 2,5 kg.cm/cm. En ce cas, la stabilité à la chaleur et à la lumière reste pratiquement inaltérée. Les exemples suivants sont donnés à titres non limitatifs. BEXPE 1 Des pellicules d'une épaisseur de 0,15 mm sont préparées à partir des matières premières suivantes - chlorure de polyvinyle (Sicron 548) : 100 parties en poids - plastifiants (mélange d'ester italique et d'huile de soja époxydée) ............... 52 parties en poids - stabilisant (système complexe à base de savons de sadmium et de baryum .......... 3 parties en poids - composés susceptibles d'absorber les rayons ultra-violets (UV 9) ............... 0,2 partie en poids - colorant : ...........................0,2 - 0,09 partie enpoids on a employé respectivement 0,2 partie en poids du colorant violet connu sous la dénomination Vat/Violet/2 (C.I. n 73385) et 0,09 partie en poids du colorant bleu composé d'une phtalocyamine non chlorée (C.I. n 74160) Ces pellicules sont, en outre, caractérisées par les proprié tés mécaniques consignées dans le tableau I. TABLEAU I Méthode Mesures Type de mesure d' analyse Poids spécifique à 23 C g/cc ............................ ASTM 1,235 Température Colf Flex C ................................ D1043 - 61T - 21 Dureté "Shore" ........................................... 82 Module d'élasticité kg/mm2 ( 1,30 de la pellicule ) D882 - 61T Charge de rupture kg/mm2 2,55 ( longitudinalement Allongement % ) 340 Module d'élasticité kg/mm2 ( 1,20 de la pellicule 1,20 ) D882-61T Charge de rupture kg/mm2 2,50 ( transversalement Allongement % ) 350 Résistance au brossage kg/cm2 ............................ 2,90 Résistance au déchirement de la pellicule, ( longitudinalement (ELMENDORF), g/mm ) 4300 à 23 C D1922 - 61T Résistance au déchirement de la pellicule, ) transversalement (ELMENDORF), g/mm 5000 Résistance au déchirement de la pellicule, ( longitudinalement (ELMENDORF), g/mm ) 2800 à 10 C D1922 - 61T Résistance au déchirement de la pellicule, ) transversalement (ELMENDORF), g/mm 3500 Résistance au déchirement de la pellicule, ( longitudinalement (ELMENDORF), g/mm ) 2300 à 0 C D1922-61T Résistance au déchirement de la pellicule, ) transversalement (ELMENDORF), g/mm 2600 TABLEAU II Pourcentage de transmission A B C directe totale directe totale totale 3000 0 0 0 0 13 3250 - 0 0 0 0 5 3500 - 4,5 4,5 - 1 4 14 3750 31 45,5 35 40 56 4000 47 - 66,5 66 75 82 4250 58 - 74 73 83 84,5 4500 60,5 73 76 87,5 87,5 4750 59 70 77 88,5 5000 48 58 73 87 88,5 5250 31 42,5 66 79 5500 30,5 38 45 57 89 5750 30 - 41 29 41,5 6000 46,5 60,5 28 38 89,5 6250 63 63 82,5 38 42 6500 70,5 87,5 52 69,5 90,5 6750 74 89 49 69 7000 76 - 89,5 50 58,5 91 7250 77 90 61 65 7500 77,5 90 - 73 - 77,5 91 7750 78 90,5 79 86,5 8000 78 90,5 82 90 91 8250 78,5 90,5 83 91 8500 78,5 91 84 91,5 91 A l'exception des caractéristiques optiques, toutes les autres propriétés ont été parfaitement identiques pour les trois types de matières employés. Dans le tableau II sont reproduites les caractéristiques optiques de ces trois matières. Les déterminations de la transmission totale sont effectuées à l'aide d'un spectrophotomètre de Hitachi Perkin Elmer, pourvu d'un intégrateur, convenablement adapté à ce type de déterminations. Aucune valeur de transmission n'est donnée pour les longueurs d'ondes de 30A car dans ce domaine de longueurs d'ondes, les radiations solaires sont presque complètement absorbées par l'atmosphère et donc n'agissent pas sur la vie des plantes. La pellicule A est la pellicule violette conforme à la présente invention, tandis que les pellicules B et C sont respectivement les pellicules bleue et incolore données à titre de comparaison. Le premier résultat donne la transmission directe, tandis que le deuxième résultat correspond à la transmission totale. Pour la pellicule incolore, seule la transmission totale est indiquée. La quantité dé colorant utilisé est suffisante pour assurer dans les deux cas une transmission directe minimum de l'ordre de 30 % pour la longueur d'onde caractéristique de la coloration. Plus particulièrement, la pellicule violette présente une trans o mission directe minimum de 30 % à 5750 A, alors que la pellicule o bleue présente une transmission directe minimum de 28 % à 6000 A. Ainsi que le montre le tableau, dans la région du spectre comprise o entre 3000et 6000 A, les deux matières présentent un spectre d'absorption pratiquement similaire aussi bien sous l'angle qualitatif (position du maximum et du minimum de transmission) que sous l'angle quantitatif (valeur de transmission). Les seules différences que 1' on puisse constater concernent la position par rapport à la zone infra-rouge du minimum d'absorption, qui,pour les deux matières,est o placée respectivement à 5750 A pour la pellicule violette et à 6000A pour la pellicule bleue. Au contraire, tant qu'il s'agit de la zone du spectre comprise entre 6000 et 8500 , on constate que la pellicule violette a un comportement très proche de celui de la pellicule incolore, alors que la pellicule bleue présente un deuxième minimum d'absorption compris entre 6750 et 7OoeAO (50 ffi de transmission directe). Les essais pour déterminer les propriétés agronomiques des pellicules ont été effectués de la façon suivante On a employé 9 petites serres de bois,dont les caractéristiques sont identiques, couvrant chacune une superficie de 4,25 m2 et de volume unitaire égal à 2,5 m3/m2, chacune de ces serres était en outre munie d'une porte utilisée également pour l'aération de l'intérieur des serres. Ces serres ont été orientées dans la direction Nord-Sud sur un terrain, libre d'arbres et éloigné de constructions, de la ferme expérimentale de Piaggia, proche de l'institut d'Agronomie de l'Université de Pise. Ces 9 petites serres ont été subdivisées en trois groupes de 3 serres chacun, chaque groupe comprenant une serre recouverte respectivement des pellicules violettes, bleues et incolores. Les séries successives de serres couvertes des matériaux de sélectivité optique différente ont été disposées dans un ordre alterné, suivant une loi fortuite, et placées à intervalles égaux façon à éviter qu'elles se fassent mutuellement de l'ombre. D'autres artifices ont été employés pour éviter l'action perturbatrice due à des différences possibles dans les caractéristiques du sol. La culture a porté sur des tomates (variété Marmande) dont 12 plants ont été placés dans chaque serre. Les essais de culture ont été effectués en 1967 dans une péri@de comprise entre le 12 janvier et le 20 juin. les résultats obtenus sont consignés dans le tableau III. TABLEAU III Type de pellicule Données agronomiques ! A : B : C violet bleu incolore Production totale (g) ........ ! 3 241 : 2 002 : 2 559 Poils moJren des fruits (g) ! 131 : 82 : 93 indice de précocité (jours) ! 138 : 140 : 135 ! Nombre maximum d'éléments ! : : ! floraux ...................... ! 43 : 40 : 48 C@efficient de pasition 0@58 0@62 0@54 Coefficient de position . , 0, 58 : 0,62 : 0,54 ================================================================== Les résultats donnés dans ce tableau III représentent les moyeu nes des résultats obtenus pour chaque serre. Les améliorations surprenantes entrarnées par I'emploi des pellicules suivant l'invention apparaissent à l'étude des résultats du tableau III. Plus particulièrement, les résultats de ce tableau montrent que les pellicules violettes suivant la présente invention permettent d'obtenir des productions totales considérablement supérieures à celles que permettent d'obtenir les pellicules colorées ayant des caractéristiques optiques légèrement différentes, et les pellicules incolores. Par comparaison avec les pellicules colorées bleues, on constate une augmentation de la production totale de 62 % alors qu'elle n'est que de 27 % pour les pellicules incolores. Ces taux d'accroissement ne laissent aucune ambiguité. En d'autres termes, on voit que de faibles écarts dans les earactéristiques de sélectivité optique conduisent à des variations considérables de l'action agronomique due à des pellicules de sélectivité optique différente. EffllPIE 2 Suivant le procédé décrit dans l'exemple 1, on prépare des pellicules de 0,15 mm d'épaisseur ayant les mêmes caractéristiques mécaniques mais colorées en jaune et en rouge. On prépare pour chacune de ces couleurs des pellicules de trois nuances différentes. Plus précisément, on prépare pour chaque couleur des pellicules dont la nuance est telle que pour les pellicules jaunes la transmission minimum totale soit respectivement de 20 - 40 et 60 % pour une longueur d'onde de 4250 , et pour les pellicules rouges, elle soit res pectivement de 20 - 40 et 60 % pour une longueur d'onde de 5250 A. A cette fin, on emploie comme colorant jaune le produit connu sous la dénomination "Pigment Gelb 83", en quantités égales è 0,09, 0,05 et 0,025 parties en poids pour 100 parties de polymère de chlorure de polyzinyle. On emploie comme colorant rouge un colorant azoïque de poids moléculaire élevé connu sous la dénomination "Asazoique AD" en quantités respectivement égales à 0,17, 0,09 et 0,048 parties en poids. Dans ce cas, les pellicules ne contiennent pas de composés absortant les rayons UV. On donne dans le tableau IV les résultats des pourcentages de transmission directe et totale, en fonction des variations de longueur d'onde. TABLEAU IV : VALEUR DU POURCENTAGE DE TRANSMISSION Longueur d'onde J1 J2 J3 R1 R2 R3 3000 5 5 10 10 21 21 0 0 14 14 14 14 3250 16 25 52 57 57 53 1,5 1,5 14,5 14,5 14,5 14,5 3500 39 66 59 77,5 63 78,5 24 29,5 28 59 30 59 3750 45 56 56 70 65 75 55 62 62 72,5 62,5 78 4000 30 35 43 55 59 67 53,5 62 64,5 70 69,5 78 4230 18 20 32 40 50 60 49,5 55 62,5 70,5 69,5 75 4500 20 20 35 41 52 60 42,5 44 57,5 64 67,5 70 4750 33 39 51 58 64 72 29 32 46,5 55 60 64 5000 50 63 64 79 72 86 18 21 36 44 52 61,5 5250 70 85 81 87,5 82 89,5 20,5 20 39 40 54,5 60 3500 81 90 82 90 84 90 24 24 43 47,5 57,5 64 5750 84 90,5 83 90 85 90 59 55 71 72 76 77 6000 85 90,5 84 90,5 85 90,5 77,5 84 81,5 87,5 82 88 6250 85 91 84 91 85 91 80,5 88,5 82 90 84 90 6500 85 91 85 91 85 91 83,5 89,5 83,5 90,5 85 90,5 6750 85 91,5 85 91,5 86 91,5 84,5 90 85,5 90,5 86 90,5 7000 85 91,5 86 91,5 86 91,5 85 90 86 90,5 86 90,5 7250 85 91,5 86 91,5 86 91,5 85 90,5 86,5 91 86,5 90,5 7500 85 91,5 86 91,5 86 91,5 85 91 86,5 91 86,5 91 7750 85 91,5 86 91,5 86 91,5 8000 85 92 86 92 86 92 8250 85 92 86 92 86 92 8500 85 92 86 92 86 92 Dans ce tableau IV, J1, J2 et J3 sont trois pellicules présen tant des valeurs de transmission totale minimum respectivement de o 20, 40 et 60 % pour une longueur d'onde de 4250 A, tandis que R1, R2 et Ra sont trois pellicules rouges dont les valeurs de transmission totale minimum sont respectivement de 20, 40 et 60 % pour une longueur d'onde de 5250 A. Pour chaque pellicule, le premier résultat concerne la transmission directe, le deuxième résultat, la transission totale. Les essais pour déterminer les caractéristiques agronomiques des pellicules du type décrit ci-dessus sont réalisés de la façon suivante On utilise 18 galeries semi-circulaires recouvrant chacune une surface de 5,8 m2 et ayant en outre les caractéristiques suivantes: largeur à la base : 1,45 m longueur : 4 m hauteur au fait : 0,98 m Ces galeries placées sur les terres de la ferme expérimentale Yaccheria de l'institut Agronomique de l'Université de Pise, ont été orientées nord est - sud ouest, et disposées en rangées parallèles distantes de 1"0 m l'une de l'autre. Elles ont, en outre, été espacées l'une de l'autre de I m et groupées en groupes de 6 galeries chacun. Dans chaque groupe, une galerie a été couverte d'une pellicule de l'une des 6 nuances indiquées. On place dans chaque galerie 12 plants de tomates de la variété Marmande. Afin d'obtenir une aération constante de l'intérieur, on perce dans la pellicule employée pour le recouvrement, des trous de 5 cm de diamètre disposés sur trois rangées. Les galeries peuvent être partiellement soulevées pour améliorer la culture durant les journées les plus chaudes; les plants, toutefois, ne pourront être atteints directement par la lumière extérieure. Sur le tableau V ci-dessous, sont consignés les résultats agronomiques obtenus grâce aux pellicules, indiquées ci-dessus,de sélectivité à l'égard de la lumière différente. Par comparaison, les résultats obtenus à l'aide de pellicules incolores, de caractéristiques chimiques et physiques semblables, ont également été donnés. Les cultures ont été effectuées entre le 15 mars 1967 et le 22 juillet 1967. TABLEAU V Type de pellicule Données agronomiques J1 J2 J3 R1 R2 R3 Incolore Production totale (g) ......... 1522 1523 1728 1588 1609 1566 1419 Poids moyen des fruits (g) .... 110 113 115 121 115 119 105 Indice de précocité (jours).... 107,6 108,7 107,1 111,2 107,8 108,1 106,9 Nombre maximum d'éléments floraux 21,5 19,5 19,3 19,4 20,3 19,2 20 Coefficient de position ....... 0,664 0,709 0,786 0,701 0,704 0,690 0,680 Les résultats consignés dans le tableau V montrent l'influence exercée par l'intensité de la coloration sur les caractéristiques agronomiques de la pellicule elle-meme. Plus particulièrement, dans le cas de production totale, on voit que, alors que pour les pellicules Jaunes les valeurs maxima sont obtenue pour des pellicules du type J3 (pellicules de transmission totale minimum de 60 % 42TO a), au contraire, pour les pellicules rouges, les valeurs maxima sont atteintes pour despellicules du type R2 pellicule dont la transmission totale minimum est de 40 % à 5250 A). En ce qui concerne le poids moyen des fruits, on sait que les pellicules les plus efficaces sont, pour les couleurs jaunes et rouges, respectivement celles des types J3 et Rl. En ce qui concerne l'indice de précocité, il apparaît que les pellicules jaunes (J1, J2 et J3) exercent pratiquement la même influence, alors que dans le cas de pellicules rouges, on constate que les pellicules du type R1 exercent une action considérablement différente de celle des pellicules rouges des types R2 et R3. En ce qui concerne le nombre maximum d'éléments floraux, les pellicules rouges exercent toutes la même action, alors que, pour les pellicules Jaunes, on constate que les pellicules J1 exercent une action considérablement superieure à celle des pellicules des types J2 et J!; Enfin, dans le cas du coefficient de position, on constate que les pellicules rouges exercent toutes la même action, alors que dans le cas de pellicules jaunes, les pellicules du type J3 exercent une action considérablement supérieure à celle exercée par les pellicules des types J1 et J2. On constate que dans la gamme de matières ayant une sélectivité optique particulière suivant l'invention, il est possible de choisir de façon appropriée une matière permettant de promouvoir des étapes particulières de la conduite dune culture. Par exemple, dans le cas de pellicules jaunes, quand on désire une production élevée, il est préférable et avantageux d'utiliser des pellicules du type J3 alors que, au contraire, si on désire que le nombre maximum dgéléments floraux soit élevé, il est préférable d'employer des pellicules du type J1. Dans le cas de pellicules rouges, si on désire une production totale élevée, on emploie des pellicules du type R2, et,au contrai re, si on désire des fruits de poids moyen élevé, on emploie de préférence des pellicules du type R1. Si on désire augmenter le coefficient de position, il est para ticulièrement avantageux d'employer les pellicules du type J3. EXEMPLE 3 : Arsin de montrer l'influence considérable exercée sur les pro priétés agronomiques par des pellicules de caractéristiques optiques différentes dans la zone du spectre comprise entre 6000 et 8000 A, on prépare des pellicules de sélectivité optique différente dans la zone du spectre comprise entre ces longueurs d'onde Dans ce cas particulier, on emploie un colorant jaune (Pig- ment Gelb 83) en quantités égales à 0,025 partie en poids et un colorant bleu (phtalo-cyanine non chlorée) en quantités égales å o,o48 partie en poids. Dans ce cas également, les pellicules ne contiennent pas de composés susceptibles d'absorber les ralliatione W. Les pellicules C et D ainsi obtenues présentent les caracté- ristiques optiques consignées dans le tableau VI TABLEAU VI Longueur d'onde Pourcentage de transmission Incolore C D 3000 50 21 21 27 27 3250 60 57 53 29 29 3500 70 63 78,5 35 48 3750 75 65 75 60 70 4000 80 59 67 69 79,5 ! 14250 85 50 60 73 4500 90 52 60 77 88 4750 90 64 72 80 89 5000 90 72 86 79 87,5 5250 90 82 89,5 73 83,5 5500 90 84 90 60 70 5750 90 85 90 47 60,5 6000 90 85 90,5 47 58,5 6250 91 85 91 55 61 6500 91 85 91 65 74 TABLEAU VI (suite) Longueur d'onde Pourcentage de transmission Incolore C D 6750 91 86 91s5 62 73 1 7000 91 86 91,5 65 72,5 7250 91 86 91,5 71 75s5 1 7500 91 86 91,5 78 83 7750 91 86 91,5 81 88,5 1 8000 91 86 92 83 90 8250 91 86 92 84 90,5 9500 91 86 92 85 91 Les résultats consignés dans les tableaux précédents montrent que les deux pellicules possèdent, dans la zone de 6000 à 8500 , des caractéristiques différentes ; alors que les pellicules C ont une valeur de transmission directe pratiquement constante lors de variation de la longueur d'onde, très proche de 86 %, la pellicule D présente, au contraire, une transmission directe croissant entre 6000 et 6500 et une valeur minimum (62 %) pour une longueur d'onde comprise entre 6750 et 7000 , et en outre pour les longueurs d'onde comprises entre 7500 et 8500 , les caractéristiques optiques sont similaires à celles de la pellicule C. Des cultures de tomates (de la variété Marmande) sont effectuées dans des galeries suivant la méthode indiquée ci-dessus, les matériaux C et D, ainsi que les pellicules incolores (à titre de comparaison), étant employés pour le recouvrement. Les résultats agronomiques sont résumés dans le tableau VII ci-dessous T A B L E A U VII Type de pellicule Données agronomiques C D incolore Production totale (g) ..... 1728 1380 1419 Poids moyen des fruits (g) 115 106 105 I Indice de précocité (jours) I 107,1 ! 108,1 ! 106,9 I Nombre maximum d'éléments floraux ..... 19,3 19,7 20 Coefficient de position ... 0,786 0,669 0,680 Les résultats consignés dans ce tableau VII permettent de montrer que des sélectivités à l'égard de la lumière, différees dans la zone du spectre comprise entre 6000 et 8500 , exercent une action importante sur les caractéristiques agronomiques en n gè- néral et plus particulièrement sur la production- totale. EXEMPLE 4 Afin de montrer l'influence considérable exercée sur les ractéristiques agronomiques par les matériaux transparents presen- tant une sélectivité optique différente, conforme à l'invention, mme dans leur utilisation sous forme de forceries pour des cultu res différentes des tomates, suivant la méthode décrite dans @ e- xemple 2, des cultures forcées de poivre ont été conduites sous des galeries. Dans ce cas spécifique, on emploie comme matière de recouvre- ment des galeries des pellicules du type J2 (voir exemple 2) et, pour les applications effectuées à titre de comparaison, des pel- licules incolores ou des pellicules dénommées F présentant les propriétés optiques données dans le tableau VIII. T A B L E A U VIII Longueur d'onde A Pourcentage de transmission 3000 7 5 3250 7 7 3500 7 10 > 5 3750 36 36 4000 60 69,5 4250 69 79 4500 76 86 14750 77 87,5 5000 73 84 5250 57 70 5500 27 38,5 5750 12 21,5 6000 11 18,5 6250 20 21 6500 36 40 6750 32 7000 34 35,5 TABLEAU VIII (suite) Longueur d'onde Pourcentage de transmission 7250 47 47,5 7500 66 67 7750 77 82 8000 81 88 8250 83 90 8500 84 91 Dans le cas de matériau F, on emploie un colorant bleu du type indiqué dans les exemples précédents en quantités égales à 0,17 partie en poids. Les cultures, comme celles décrites dans l'exemple 2, ont été effectuées en 1967 entre le 15 mars et le 22 juillet, Les résultats obtenus sont indiqués dans le tableau IX cidessous : TABLEAU IX I @ Type de pellicule I Données agronomiques J2 F incolore Production totale (g) ....o 821 240 715 Poids moyen des fruits (g) 55 58 55 Indice de précocité (jours) 130,19 137,35 135,96 Nombre maximum d'éléments floraux . 1 . . . . . 7,142 1 5,96 ! 7,08 I Coefficient de position ... 2,18 0,93 1,95 Les résultats consignés ci-dessus permettent de constater quelle est l'action positive exercée par des matières ayant une sélectivité optique particulière à l'égard de la lumière, également dans le cas de cultures différentes de celles des tomates. EXEMPLE 5 Une pellicule de 0,2 mm de chlorure de polyvinyle semblable a celles des exemples précédents est employée pour la culture forcée de tomates (variété super marmande). Les caractéristiques optiques de cette pellicule sont données dans le tableau X TABLEAU X Pourcentage de transmission Longueur d'onde Directe Totale ! 3000 20 20 3250 54 52 1 3500 60 75 3750 62 72 4000 57 64 1 4250 48 57 4500 50 57 4750 62 70 5000 70 83 ! 5250 79 86 1 5500 81 87 1 5750 82 87 6000 82 88 1 6250 82 88 6500 82 88 1 6750 83 88,5 ! 7000 83 88,5 1 7250 87 88,5 1 7500 83 88,5 t 7750 83 88,5 ! 8000 83 89 1 8250 83 89 8500 83 89 Les essais pour déterminer les caractéristiques agronomiques de cette pellicule ont été conduits de la façon suivante. On utilise 30 serres de construction semblable recouvrant chacune une superficie de 49,4 m2 et de volume spécifique égal à 1,85 m3/m2. Chacune de ces serres est équipée d'une porte qui rend en outre possible l'aération de l'intérieur des serres. Ces serres ont été orientées dans la direction nord-sud sur un terrain, exempt d'arbres et éloigné de constructions, de la ferme expérimentale Vaccheria de l'institut Agronomique de l'Université de Pise. Ces 30 serres ont été subdivisées en 5 groupes de 6 serres chacun, chaque groupe comprenant une serre dont les murs sont recouverts d'une pellicule Jaune du type décrit ci-dessus et, par comparaison une serre dont les murs sont recouverts d'une pellicule incolore du type décrit dans l'exemple 1. Les serres couvertes des matériaux de sélectivité optique différente ont été disposées suivant une loi fortuite et de façon telle quelles soient placées à des intervalles égaux les unes des autres et ne puissent se faire mutuellement de l'ombre. D'autres artifices ont été employés pour éviter l'action pertubatrice due à des différences dans les caractéristiques du sol. On cultive dans chaque serre 138 plants de tomate (variété super marmande) ces plants étant disposés de façon à ce que l'on en ait 4 par mètre carré de surface couverte. Les essais de culture ont été effectués dans une période comprise entre le 21 mai 1967 et le 10 Juin 1967. Les résultats obtenus sont consignés dans le tableau XI cidessous dans lequel le premier résultat se rapporte à la pellicule Jaune alors que le deuxième résultat se rapporte à une pellicule incolore. TABLEAU XI Pellicule Jaune Pellicule incolore 21 mai 1967 Nombre de fruits ............. 9 36 Poids total (g) .............. 900 46 Poids moyen (g) 0 100 128,5 24 mai 1967 Nombre de fruits ............. 50 120 Poids total (g) .............. 6120 15100 Poids moyen (g) .............. 122 125 27 mai 1967 Nombre de fruits ............. 234 459 Poids total ...........(g) ... 32340 53050 Poids moyen (g) .............. 138 115 TABLEAU XI (suite) Pellicule jaune Pellicule incolore 29 mai 1967 Nombre de fruits ...... 325 473 Poids total (g) ....... 58100 55900 Poids moyen (g) ....... 179 118 31 mai 1967 Nombre de fruits ...... 417 525 Poids total (g) ....... 67800 57560 Poids moyen (g) ....... 162 110 3 juin 1967 Nombre de fruits ...... 783 822 Poids total (g) ....... 102700 85810 Poids moyen (g) ....... 131 104 5 Juin 1967 Nombre de fruits ...... 669 680 Poids total (g) ....... 91230 73990 Poids moyen (g) ....... 136 109 7 Juin 1967 Nombre de fruits ...... 1130 1211 Poids total .t g) 157960 116580 Poids moyen (g) ....... 140 96 10 juin 1967 Nombre de fruits ...... 1945 1843 Poids total (g) ....... 273-520 163500 Poids moyen (g) ....... 140 89 Les résultats consignés dans le tableau XI permettent de constater les remarquables et surprenants progrès rendus possible Dar la présente invention.Plus précisément, on constate que les pellicules suivant la présente invention permettent d'obtenir une production totale-rema-rquablement supérieure, notamment au cours de la dernière période de culture, â celle que permettent obtenir les. pellicules incolores. En outre, la présente invention permet obtenir des tomates d'un poids moyen supérieur. quoique les résultats indiqués ci-dessus aient été obtenus par l'intermédiaire de matières sélectives à l'égard de la lumière à base de polymères de chlorure de vinyle, il est clair que 'les mêmes résultats positifs peuvent être atteints à l'aide d'autres polymères thermoplastiques tels que polyéthylène, polypropylène, copolymères éthylène-acétate de vinyle, polyamides, polyméthylmétacrylate, etc., additionnés de- colorants permettant d'obtenir les caractéristiques optiques mentionnées dans la présente description. Bien entendu, la présente invention nsest pas limitée au mode de réalisation décrit mais est susceptible de nombreuses variantes sans s'écarter de ltesprit de l'invention. REVENDICATIONS L'invention a pour objet 1) Des matières présentant une sélectivité spécifique à la lu- mière, à base de polymères thermoplastiques appropriés, particulièrement aptes à être utilisées sous la forme de pellieules, plaques, etc., pour les installations de protection et forceries de cultures horticoles, florales et fruitières, constituées essentiellement - d'au moins un polymère thermoplastique synthétique,aisément'trans- formable en plaques, pellicules, etc. tel que par exemple chlorure de polyvinyle, polyéthylène, polypropylène polyméthylmétacrylate copolymère é.thylène-acétate de vinyle, polyamides, etc., - d'une composition de stabilisation, et/ou d'une composition de costabilisation, contre l'action de la chaleur et de la lumière9 - et éventuellement, d'un ou plusieurs composés susceptibles d'absorber les rayons ultra violets, d'une composition plastifiante, et d'une composition lubrifiante, ces matières étant caractérisées en ce qu'elles contiemlent égale ment un ou plusieurs colorants conventionnels dont les types et les qualités sont tels que lesdites matières, faconnées en pellicu- les, plaques, etc., présentent un spectre d'absorption comportant un pourcentage de transmission minimum, au moins compris entre 3800 et 5900 , et de préférence mais non nécessairement un pourcentage de transmission maximum supérieur à 50 % dans la zone du spectre o comprise -entre 6300 et 6600 A et supérieur à 70 % dans la zone du o spectre comprise entre 6600 et 7500 A. 2) Des matières suivant la revendication 1, présentant une sélectivité spécifique à la lumière, caractérisées en ce qu'elles présentent une valeur minimum de pourcentage de transmission dans la zone du spectre comprise entre 4100 et 4500 A. D) Des matières suivant la revendication 1, présentant une sélectivité spécifique à la lumière, caractérisées en ce qu'elles présentent une valeur minimum de pourcentage de transmission dans la zone du spectre comprise entre 4900 et 5400 A. 4) Des matières suivant la revendication 1, présentant une sélectivité spécifique à la lumière, caractérisée en ce qu'elles présentent une valeur minimum de pourcentage de transmission dans la zone du spectre comprise entre 5250 et 5750 A. 5) A titre de mode de réalisation nouveau, tout procédé de protection et de forçage de cultures horticoles, florales et frui- titres au moyen de matières présentant une séIectivité spécifique à la lumière suivant une quelconque des revendications 1 à 4, caractérisé en ce que la culture est effectuée dans des installations de protection et de forçage partiellement ou totalement recouvertes desdites matières. 6) A titre de produits industriels nouveaux, toutes installa tions pour la protection et le forçage de cultures horticoles, florales et fruitières au moyen de matières présentant une sélectivité spécifique à la lumière suivant une quelconque des.'revendi- cations 1 à 4, caractérisées en ce qu'elles sont partiellement ou totalement recouvertes d'éléments obtenus à partir desdites matiè rets. 7) A titre de produits industriels nouveaux, tout produit façonné obtenu à partir des matières présentant une sélectivité spécifique à 1'égard de la lumière suivant une quelconque des revendications 1 à 4.